ДВУХКОМПОНЕНТНЫЕ СОПОЛИМЕРЫ LLDPE С УЛУЧШЕННОЙ УДАРОПРОЧНОСТЬЮ И СОПРОТИВЛЕНИЕМ РАЗДИРУ И СПОСОБЫ ИХ ПОЛУЧЕНИЯ

1. Пленка, содержащая этиленовую полимерную композицию, при этом композиция содержит
(i) однородно разветвленный первый этиленовый полимерный компонент;
(ii) однородно разветвленный второй этиленовый полимерный компонент с более высокой плотностью, чем первый этиленовый полимерный компонент;
причем количество второго этиленового полимерного компонента составляет от примерно 15 до примерно 35 мас.% относительно общей массы первого этиленового полимерного компонента и второго этиленового полимерного компонента; и
при этом указанная композиция характеризуется:
3
плотностью от примерно 0,912 до примерно 0,925 г/см;
отношением Mw/Mn от примерно 2 до примерно 5;
показателем текучести расплава, менее или равным примерно 2 г/10 мин;
параметром CY-a от примерно 0,35 до примерно 0,7;
кривой ATREF, содержащей по меньшей мере два пика, с первым пиком при температуре от примерно 60 до примерно 72°С и вторым пиком при температуре от примерно 92 до примерно 104°С.
2. Пленка по п. 1, имеющая отношение прочности на раздир в MD по Элмендорфу к прочности на раздир в TD по Элмендорфу (MD:TD) от примерно 0,25:1 до примерно 0,8:1; прочность на раздир в MD Элмендорфу от примерно 100 до примерно 500 г/мил.
3. Пленка по п. 1, которая представляет собой выдувную пленку, имеющую среднюю толщину от примерно 0,5 до примерно 8 мил.
4. Пленка по п. 1, имеющая мутность, менее или равную примерно 10%; ударопрочность, более или равную примерно 250 г/мил.
55. Пленка по п. 1, имеющая прочность на раздир в MD по Элмендорфу от примерно 125 до примерно 425 г/мил; прочность на раздир в TD по Элмендорфу от примерно 200 до примерно 800 г/мил.
6. Пленка по п. 1, отличающаяся тем, что указанная композиция имеет Mw от примерно 100 до примерно 200 кг/моль; указанная композиция содержит этиленовый гомополимер, сополимер этилен/α-олефин или их комбинацию; указанная композиция не содержит гафний или титан в измеримом количестве.
3
7. Пленка по п. 1, отличающаяся тем, что плотность составляет от примерно 0,915 до примерно 0,925 г/см; отношение Mw/Mn составляет от примерно 2 до примерно 3,5; показатель текучести расплава составляет от примерно 0,3 до примерно 2 г/10 мин; параметр CY-a составляет от примерно 0,4 до примерно 0,65.
8. Пленка по п. 1, отличающаяся тем, что количество второго этиленового полимерного компонента составляет от примерно 20 до примерно 30 мас.% относительно общей массы первого этиленового полимерного компонента и второго этиленового полимерного компонента.
9. Пленка по п. 1, отличающаяся тем, что отношение Mw первого этиленового полимерного компонента к Mw второго этиленового полимерного компонента составляет от примерно 0,8:1 до примерно 1,2:1.
10. Пленка по п. 1, отличающаяся тем, что разность между температурами (ΔT) первого пика и второго пика составляет от примерно 26 до примерно 39°С.
11. Пленка по п. 1, отличающаяся тем, что первый пик находится при температуре от примерно 63 до примерно 69°С, и второй пик находится при температуре от примерно 94 до примерно 102°С.
12. Этиленовая полимерная композиция, содержащая
(i) однородно разветвленный первый этиленовый полимерный компонент;
(ii) однородно разветвленный второй этиленовый полимерный компонент с более высокой плотностью, чем первый этиленовый полимерный компонент;
причем количество второго этиленового полимерного компонента составляет от примерно 15 до примерно 35 мас.% относительно общей массы первого этиленового полимерного компонента и второго этиленового полимерного компонента; и
при этом указанная композиция характеризуется:
3
плотностью от примерно 0,912 до примерно 0,925 г/см;
отношением Mw/Mn от примерно 2 до примерно 5;
показателем текучести расплава, менее или равным примерно 2 г/10 мин;
параметром CY-a от примерно 0,35 до примерно 0,7;
кривой ATREF, содержащей по меньшей мере два пика, с первым пиком при температуре от примерно 60 до примерно 72°С и вторым пиком при температуре от примерно 92 до примерно 104°С.
13. Композиция по п. 12, отличающаяся тем, что указанная композиция имеет Mw от примерно 100 до примерно 200 кг/моль; имеет унимодальное молекулярно-массовое распределение; не содержит гафний или титан в измеримом количестве; содержит менее 10 длинноцепочечных разветвлений (LCB) на миллион всех атомов углерода.
14. Композиция по п. 12, отличающаяся тем, что указанная композиция содержит этиленовый гомополимер, сополимер этилен/α-олефин или их комбинацию; указанная композиция представляет собой продукт одного реактора; разность между температурами (ΔT) первого пика и второго пика составляет от примерно 26 до примерно 39°С.
15. Композиция по п. 12, отличающаяся тем, что указанная композиция содержит этиленовый гомополимер, сополимер этилен/1-бутен, сополимер этилен/1-гексен, сополимер этилен/1-октен или любую их комбинацию; указанная композиция представляет собой послереакторную смесь; первый пик находится при температуре от примерно 63 до примерно 69°С, а второй пик находится при температуре от примерно 94 до примерно 102°С.
3
16. Способ повышения прочности на раздир пленки однородно разветвленного первого этиленового полимера, имеющего плотность от примерно 0,90 до примерно 0,92 г/см, включающий
3
(а) объединение первого этиленового полимера с примерно от 15 до примерно 35 мас.% однородно разветвленного второго этиленового полимера, имеющего плотность от примерно 0,935 до примерно 0,972 г/см, с образованием этиленовой полимерной композиции,
при этом композиция характеризуется показателем текучести расплава, менее или равным примерно 2 г/10 мин, и Mw от примерно 100 до примерно 200 кг/моль;
(b) формование расплава композиции через щелевую головку для получения пленки;
при этом добавление второго этиленового полимера увеличивает прочность пленки на раздир в MD по Элмендорфу.
17. Способ по п. 16, отличающийся тем, что указанная пленка представляет собой выдувную пленку, имеющую среднюю толщину от примерно 0,5 до примерно 8 мил (от примерно 12,7 до примерно 203,2 мкм).
18. Способ по п. 16, отличающийся тем, что добавление второго этиленового полимера существенно не изменяет мутность пленки или ударопрочность пленки.
19. Способ получения пленки с заданной прочностью на раздир в MD по Элмендорфу, включающий
3
3
(а) объединение однородно разветвленного первого этиленового полимера, имеющего плотность от примерно 0,90 до примерно 0,92 г/см, с примерно от 15 до примерно 35 мас.% однородно разветвленного второго этиленового полимера, имеющего плотность от примерно 0,935 до примерно 0,972 г/см, с образованием этиленовой полимерной композиции,
при этом композиция характеризуется показателем текучести расплава, менее или равным примерно 2 г/10 мин, и Mw от примерно 100 до примерно 200 кг/моль;
(b) регулирование количества второго этиленового полимера в композиции и формование расплава композиции через щелевую головку для получения пленки с заданной прочностью на раздир в MD по Элмендорфу;
при этом прочность на раздир увеличивается по мере увеличения количества второго этиленового полимера в композиции.
20. Способ по п. 19, отличающийся тем, что первый этиленовый полимер объединяют с от примерно 20 до примерно 30 мас.% второго этиленового полимера.